(57)【要約】【課題】磁気ヘッドによる磁気記録媒体への優れた書き込み特性と読み込み特性を達成する軟磁性下地層の構成を提供する。【解決手段】非磁性基板１の上に、複数の軟磁性層２ａをスペーサ層２ｂによって反強磁性結合させた軟磁性下地層２と、磁化容易軸が非磁性基板１に対して主に垂直に配向した垂直磁性層４とが積層されてなる磁気記録媒体において、軟磁性下地層２は、飽和磁束密度が１．８Ｔ以上の材料から構成し、反強磁性結合した複数の軟磁性層の飽和磁化と合計層厚との積を２〜５（ｅｍｕ／ｃｍ2）の範囲内とし、複数の軟磁性層２ａの間に挟まれるスペーサ層２ｂの厚みによって変化する反強磁性結合力の最大ピークの３０％〜７０％の範囲内で反強磁性結合させる。また記軟磁性層は、Ｆｅ：Ｃｏの原子比を４０：６０〜７０：３０の範囲内とする。【選択図】図２
2011100523.tif 000002
【特許請求の範囲】
【請求項１】
少なくとも非磁性基板の上に、複数の軟磁性層をスペーサ層によって反強磁性結合させた軟磁性下地層と、磁化容易軸が前記非磁性基板に対して主に垂直に配向した垂直磁性層とが積層されてなる磁気記録媒体であって、前記軟磁性下地層は、飽和磁束密度（Ｂｓ）が１．８Ｔ以上の材料から構成され、反強磁性結合した複数の軟磁性層の飽和磁化（Ｍｓ）と合計層厚（ｔ）との積（Ｍｓ・ｔ）が２〜５（ｅｍｕ／ｃｍ2）の範囲内であり、前記複数の軟磁性層の間に挟まれるスペーサ層の厚みによって変化する反強磁性結合力の最大ピークの３０％〜７０％の範囲内で反強磁性結合されていることを特徴とする磁気記録媒体。
【請求項２】
前記軟磁性層は、Ｆｅ：Ｃｏを４０：６０〜７０：３０（原子比）の範囲で含むことを特徴とする請求項１に記載の磁気記録媒体。
【請求項３】
前記軟磁性下地層の１層の層厚が１０ｎｍ〜８０ｎｍの範囲内であることを特徴とする請求項１または２に記載の磁気記録媒体。
【請求項４】
前記軟磁性層は、更にＴａ，Ｎｂ，Ｚｒ，Ｃｒからなる群から選ばれる何れか１種を１〜８原子％の範囲で含むことを特徴とする請求項２または３に記載の磁気記録媒体。
【請求項５】
請求項１〜４の何れか一項に記載の磁気記録媒体と、前記磁気記録媒体に対する情報の記録再生を行う磁気ヘッドとを備えることを特徴とする磁気記録再生装置。
【発明の詳細な説明】
【技術分野】
【０００１】
本発明は、磁気記録媒体及び磁気記録再生装置に関するものである。
【背景技術】
【０００２】
磁気記録再生装置の一種であるハードディスク装置（ＨＤＤ）は、現在その記録密度が年１．５倍以上で増えており、今後もその傾向は続くと言われている。それに伴って高記録密度に適した磁気ヘッド及び磁気記録媒体の開発が進められている。
【０００３】
現在、市販されている磁気記録再生装置に搭載されている磁気記録媒体は、磁性膜内の磁化容易軸が主に垂直に配向した、いわゆる垂直磁気記録媒体である。垂直磁気記録媒体は、高記録密度化した際にも、記録ビット間の境界領域における反磁界の影響が小さく、鮮明なビット境界が形成されるため、ノイズの増加が抑えられる。しかも高記録密度化に伴う記録ビット体積の減少が少なくて済むため、熱揺らぎ効果にも強い。このため、近年大きな注目を集めており、垂直磁気記録に適した媒体の構造が提案されている。
【０００４】
また、磁気記録媒体の更なる高記録密度化という要望に応えるべく、垂直磁性層に対する書き込み能力に優れた単磁極ヘッドを用いることが検討されている。このような単磁極ヘッドに対応するために、記録層である垂直磁性層と非磁性基板との間に、軟磁性材料からなる軟磁性下地層を設けることにより、単磁極ヘッドと磁気記録媒体との間における磁束の出入りの効率を向上させた、いわゆる２層磁気記録媒体が提案されている。
【０００５】
すなわち、この２層磁気記録媒体には、軟磁性下地層の鏡像効果により、磁気記録ヘッドの主磁極からの記録磁界を強め、記録磁界を空間的に集中させて記録磁界の勾配を増大させる働きがある。
【０００６】
しかしながら、単に軟磁性下地層を設けた磁気記録媒体を用いただけでは、記録再生時の記録再生特性や、熱揺らぎ耐性、記録分解能において満足できるものではなく、これらの特性に優れた磁気記録媒体が要望されている。
【０００７】
例えば、特許文献１には、非磁性基板上に軟磁性下地層を介して垂直磁化膜が設けられた垂直磁気記録媒体において、軟磁性下地層をスペーサ層を用いて反強磁性結合させることにより、軟磁性下地層の磁壁から発生する漏れ磁束が再生ヘッドに流入するのを防ぐとともに、軟磁性下地層中に存在する磁壁が容易に動かないように固定し、低ノイズ特性を持つ垂直磁気記録媒体を実現することが記載されている。
【０００８】
また、特許文献２には、軟磁性層を複数層から形成し、各軟磁性層の間に分離層を設けることにより、軟磁性層の透磁率を高め、磁気記録層の磁化遷移領域の漏れ磁場や磁気ヘッドからの磁場を軟磁性層に引き込み、磁気記録層に記録された磁気を安定化させ、また磁気ヘッドからの書き込み磁場をより効果的に引き出すことが記載されている。
【先行技術文献】
【特許文献】
【０００９】
【特許文献１】特開２００１−３３１９２０号公報
【特許文献２】特開２００１−２５０２２３号公報
【発明の概要】
【発明が解決しようとする課題】
【００１０】
上述した垂直磁気記録媒体を用いた磁気記録再生装置においては、軟磁性下地層の磁壁から発生する漏れ磁束が磁気ヘッドに流入することを防止し、軟磁性下地層中に存在する磁壁が容易に動かないように固定し、低ノイズ特性を実現するために、軟磁性下地層を複数層から構成し、各層を反強磁性結合させている。すなわち、スペーサ層を介して隣り合う軟磁性層を反強磁性結合させることで、複数の軟磁性層の残留磁化により磁気ヘッドが受ける磁界は軟磁性層全体で見れば弱くなり、単層の軟磁性層を用いる場合に比べて、ノイズの発生を低減できる。その際のスペーサ層の膜厚としては、周期的に反強磁性結合力がピークとなる膜厚のうちで最も薄い膜厚を選択すると、最も反強磁性結合を強くすることが可能となり上記の目的を達する上で優れている。
【００１１】
また軟磁性下地層は書込みヘッド機能の一部を担っている。この場合、軟磁性下地層に飽和磁束密度（Ｂｓ）の高い材料を用いて飽和磁化（Ｍｓ）と膜厚（ｔ）の積Ｍｓ・ｔの値が大きくするほど書込み能力が高くなり、より高い保磁力の磁気記録媒体に情報を書き込むことが可能となる。しかしながらＭｓ・ｔの値を高くしすぎると軟磁性下地層から発生するノイズが増加し、逆にＭｓ・ｔを下げすぎると磁気記録媒体への十分な磁気記録ができなくなってしまう。加えて、軟磁性裏打層の膜厚ｔについては、生産性の観点、スクラッチ耐性、耐食性、磁気ヘッドとのスペースングロスの観点からも小さくするのが好ましい。すなわち、軟磁性下地層の膜厚が厚くなるとその成膜に時間がかかり磁気記録媒体の生産性が低下し、また軟磁性材料は一般的には硬度が低く軟磁性下地層が厚くなると磁気記録媒体表面のスクラッチ耐性が低下し、また軟磁性層の体積が増えることにより耐食性が低下し、また磁気ヘッドと軟磁性下地層との平均距離が長くなるためスペースングロスが大きくなる。
【００１２】
また軟磁性下地層についてはその透磁率を高めることも重要である。すなわち、磁気記録層の磁化遷移領域の漏れ磁場や磁気ヘッドからの磁場を軟磁性層に引き込み、磁気記録層に記録された磁気を安定化させ、また磁気ヘッドからの書き込み磁場をより効果的に引き出すためには、軟磁性下地層の透磁率を高める必要があるからである。ここで軟磁性材料としては一般的に鉄基合金やコバルト基合金が用いられるが、鉄基合金は高い飽和磁束密度を持つ反面透磁率が低く、コバルト基合金は透磁率は高いが飽和磁束密度は低い。
【００１３】
以上のように軟磁性下地層には多くの役割が求められるが、軟磁性層を反強磁性結合させる条件と、軟磁性下地層の透磁率を高める条件とは必ずしも一致せず、また同様に飽和磁束密度を高める条件とも一致しない。
本発明は、このような従来の事情に鑑みて提案されたものであり、磁気ヘッドによる優れた書き込み特性と読み込み特性を有する磁気記録媒体を実現する軟磁性下地層の構成を提供することを目的とする。
【課題を解決するための手段】
【００１４】
本願発明者は上記課題を解決すべく検討した結果、軟磁性膜を構成する材料のＢｓを高めることにより軟磁性膜を薄膜化し、これによって高まる複数の軟磁性膜の結合力を最大結合力の３０％〜７０％の範囲内で反強磁性結合させることにより、磁気ヘッドによる磁気記録媒体の書き込み特性、および読み込み特性の両立がはかられること、特に高いＢｓの材料を用いることによる書き込み特性の向上と、反強磁性結合力を下げることによる高周波信号に対する透磁率の向上の両立可能となり、高周波信号に対する高い信号応答性と高記録密度化に適した磁気記録媒体が提供可能となることを見出した。加えて本願発明の磁気記録媒体は、生産性の観点、スクラッチ耐性、磁気ヘッドとのスペースングロスの観点からも優れた特性が得られることを見出し本願発明を完成させた。
すなわち本願発明は下記の構成を提供する。
【００１５】
（１）少なくとも非磁性基板の上に、複数の軟磁性層をスペーサ層によって反強磁性結合させた軟磁性下地層と、磁化容易軸が前記非磁性基板に対して主に垂直に配向した垂直磁性層とが積層されてなる磁気記録媒体であって、前記軟磁性下地層は、飽和磁束密度（Ｂｓ）が１．８Ｔ以上の材料から構成され、反強磁性結合した複数の軟磁性層の飽和磁化（Ｍｓ）と合計層厚（ｔ）との積（Ｍｓ・ｔ）が２〜５（ｅｍｕ／ｃｍ2）の範囲内であり、前記複数の軟磁性層の間に挟まれるスペーサ層の厚みによって変化する反強磁性結合力の最大ピークの３０％〜７０％の範囲内で反強磁性結合されていることを特徴とする磁気記録媒体。
（２）前記軟磁性層は、Ｆｅ：Ｃｏを４０：６０〜７０：３０（原子比）の範囲で含むことを特徴とする（１）に記載の磁気記録媒体。
（３）前記軟磁性下地層の１層の層厚が１０ｎｍ〜８０ｎｍの範囲内であることを特徴とする（１）または（２）に記載の磁気記録媒体。
（４）前記軟磁性層は、更にＴａ，Ｎｂ，Ｚｒ，Ｃｒからなる群から選ばれる何れか１種を１〜８原子％の範囲で含むことを特徴とする（２）または（３）に記載の磁気記録媒体。
（５）（１）〜（４）の何れか一項に記載の磁気記録媒体と、前記磁気記録媒体に対する情報の記録再生を行う磁気ヘッドとを備えることを特徴とする磁気記録再生装置。
【発明の効果】
【００１６】
以上のように、本願発明の磁気記録媒体は、高記録密度、高速書き込み、優れた電磁変換特性が実現可能な効果を有する。また本願発明の磁気記録媒体は生産性、スクラッチ耐性、耐食性に優れる効果を有する。
【図面の簡単な説明】
【００１７】
【図１】軟磁性下地層のＲｕ層の厚さと反強磁性結合力との関係を示す特性図である。
【図２】本発明を適用した磁気記録媒体の一例を示す断面図である。
【図３】磁性層と非磁性層との積層構造を拡大して示す断面図である。
【図４】磁気記録再生装置の一例を示す斜視図である。
【発明を実施するための形態】
【００１８】
以下、本発明を適用した磁気記録媒体及び磁気記録再生装置について、図面を参照して詳細に説明する。
なお、以下の説明で用いる図面は、特徴をわかりやすくするために、便宜上特徴となる部分を拡大して示している場合があり、各構成要素の寸法比率などが実際と同じであるとは限らないものとする。
【００１９】
本願発明の磁気記録媒体は、少なくとも非磁性基板の上に、複数の軟磁性層をスペーサ層によって反強磁性結合させた軟磁性下地層と、磁化容易軸が前記非磁性基板に対して主に垂直に配向した垂直磁性層とが積層されてなる磁気記録媒体であって、前記軟磁性下地層は、飽和磁束密度（Ｂｓ）が１．８Ｔ以上の材料から構成され、反強磁性結合した複数の軟磁性層の飽和磁化（Ｍｓ）と合計層厚（ｔ）との積（Ｍｓ・ｔ）が２〜５（ｅｍｕ／ｃｍ2）の範囲内であり、前記複数の軟磁性層の間に挟まれるスペーサ層の厚みによって変化する反強磁性結合力の最大ピークの３０％〜７０％の範囲内で反強磁性結合されていることを特徴とする。
【００２０】
上述したように、複数の軟磁性層を反強磁性結合させる条件と、軟磁性下地層の透磁率を高める条件とは必ずしも一致せず、また同様に飽和磁束密度を高める条件とも一致しない。すなわち、軟磁性層の反強磁性結合条件と軟磁性層の透磁率とは直接的な関係はなく、軟磁性層の反強磁性結合が強まれば、軟磁性層の透磁率が高まるわけではない。その結果、従来の磁気記録媒体の軟磁性下地層には、高い反強磁性結合性のみが考慮され、軟磁性層の透磁率や飽和磁束密度を高めることについては必ずしも考慮されていたわけではない。
【００２１】
そこで、本発明では、軟磁性下地層の特に高周波における応答性と磁気記録媒体の低ノイズ特性に着目し、高記録密度と高速書き込み、優れた電磁変換特性が実現可能な軟磁性下地層を実現した。すなわち本願発明では、軟磁性層を飽和磁束密度が１．８Ｔ以上の材料から構成することにより、適正な範囲のＭｓ・ｔが得られる軟磁性層の薄膜化をはかって磁気記録媒体の低ノイズ化を実現する。加えて、これによって高まる反強磁性結合力を、スペーサ層の厚みによって変化する反強磁性結合力の最大ピークの３０％〜７０％の範囲内とすることにより軟磁性下地層の特に高周波における高速応答性を実現する。
【００２２】
先ず、軟磁性下地層の反強磁性結合について説明する。例えばＲｕからなるスペーサ層を、２層の４６Ｆｅ−４６Ｃｏ−５Ｚｒ−３Ｂ（数字は原子％、以下同じ。）軟磁性層で挟み、このスペーサ層の層厚と軟磁性層の反強磁性結合力との関係を調べた結果を図１に示す。
図１に示すように、この軟磁性層の反強磁性結合力はＲｕ層厚によって変化し、Ｒｕ層厚を徐々に厚くするに従って、反強磁性結合力が最も大きくなる第１ピーク（符号Ａ）と、その後に第２ピーク（符号Ｂ）と、図示しないものの第３ピーク以降とが現れる。
【００２３】
通常、磁気記録媒体では、第１ピークの条件下で反強磁性結合力させた軟磁性下地層を使用するが、本発明では、軟磁性下地層の高周波応答性を高めるため、第１ピークの肩の部分（符号Ｃ１，Ｃ２）であって第１ピークの最大反強磁性結合力の３０％〜７０％の範囲内で軟磁性膜を反強磁性結合させることを特徴とする。ここで軟磁性膜の反強磁性結合力が７０％より大きい場合は軟磁性下地層の高周波信号に対する透磁率が低くなり応答性が悪化し磁気記録媒体の書き込み特性が悪くなり、また反強磁性結合力が３０％より小さい場合は軟磁性下地層からの漏れ磁界が大きくなり磁気記録媒体の読み込み特性が悪くなる。本が発明では、軟磁性下地層の反強磁性結合力を最大値に対して３０％〜７０％の範囲内とすることで、磁気ヘッドによる磁気記録媒体への優れた書き込み特性および読み込み特性を実現することができる。ここで第１ピークの肩の部分には、図１に示すように符号Ｃ１，Ｃ２の２箇所ある。本願発明では、この２箇所の何れの条件も使用することが可能であるが、一般的には符号Ｃ２側の方がＲｕ膜厚変化に対する反強磁性結合力の変化量が小さく（図１のグラフの傾きが緩やかであり）、Ｒｕ膜厚の制御が容易となり、電磁変換特性の安定した磁気録媒体を製造しやすくなる。
【００２４】
本願発明では、軟磁性下地層を薄膜化し、かつ複数の軟磁性層が形成する反強磁性結合力を高めるために、軟磁性層を構成する軟磁性材料の飽和磁束密度を１．８Ｔ以上とする。本願発明で使用可能な軟磁性材料としては、ＦｅＣｏ系合金（ＦｅＣｏ、ＦｅＣｏＶなど）、ＦｅＮｉ系合金（ＦｅＮｉ、ＦｅＮｉＭｏ、ＦｅＮｉＣｒ、ＦｅＮｉＳｉなど）、ＦｅＡｌ系合金（ＦｅＡｌ、ＦｅＡｌＳｉ、ＦｅＡｌＳｉＣｒ、ＦｅＡｌＳｉＴｉＲｕなど）、ＦｅＣｒ系合金（ＦｅＣｒ、ＦｅＣｒＴｉ、ＦｅＣｒＣｕなど）、ＦｅＴａ系合金（ＦｅＴａ、ＦａＴａＣなど）、ＦｅＣ系合金、ＦｅＮ系合金、ＦｅＳｉ系合金、ＦｅＰ系合金、ＦｅＮｂ系合金、ＦｅＨｆ系合金、またこれらの合金の微細結晶がマトリクス中に分散されたグラニュラー構造とする公知のものが例示できる。この中で特に、Ｆｅ：Ｃｏを４０：６０〜７０：３０（原子比）の範囲で含む合金を用いることにより高い飽和磁束密度を実現可能となり、またこの材料を用いて反強磁性結合した複数の軟磁性層を構成すると、軟磁性層の薄膜化が可能となり、飽和磁化（Ｍｓ）と合計層厚（ｔ）との積（Ｍｓ・ｔ）を２〜５（ｅｍｕ／ｃｍ2）の適正範囲内とし、軟磁性下地層の高周波における応答性と磁気記録媒体の低ノイズ特性が得られる磁気記録媒体を実現できる。
【００２５】
特に本願発明では、軟磁性下地層の１層の層厚を１０ｎｍ〜８０ｎｍの範囲内とすることにより上記の効果を最も高めることができる。
また本願発明では、ＦｅＣｏ合金系の軟磁性層に、更にＴａ，Ｎｂ，Ｚｒ，Ｃｒからなる群から選ばれる何れか１種を１〜８原子％の範囲で添加することにより軟磁性下地層の透磁率を高め、また耐食性を高めることができる。
【００２６】
図２は、本発明を適用した磁気記録媒体の一例を示したものである。この磁気記録媒体は、図２に示すように、非磁性基板１上に、スペーサ層２ｂにより反強磁性結合させた２層の軟磁性層２ａを含む軟磁性下地層２と、配向制御層３と、垂直磁性層４と、保護層５と、潤滑層６とを順次積層した構造を有している。
【００２７】
また、この磁気記録媒体の例においては、垂直磁性層４は、非磁性基板１側から下層の磁性層４ａと、中層の磁性層４ｂと、上層の磁性層４ｃとの３層を含み、磁性層４ａと磁性層４ｂの間、又は磁性層４ｂと磁性層４ｃの間に、非磁性層７ａ，７ｂを含むことで、これら磁性層４ａ〜４ｃと非磁性層７ａ，７ｂとが交互に積層された構造を有している。
【００２８】
非磁性基板１としては、例えば、アルミニウムやアルミニウム合金などの金属材料からなる金属基板を用いてもよく、例えば、ガラスや、セラミック、シリコン、シリコンカーバイド、カーボンなどの非金属材料からなる非金属基板を用いてもよい。また、これら金属基板や非金属基板の表面に、例えばメッキ法やスパッタ法などを用いて、ＮｉＰ層又はＮｉＰ合金層が形成されたものを用いることもできる。
【００２９】
ガラス基板としては、例えば、アモルファスガラスや結晶化ガラスなどを用いることができ、アモルファスガラスとしては、例えば、汎用のソーダライムガラスや、アルミノシリケートガラスなどを用いることができる。また、結晶化ガラスとしては、例えば、リチウム系結晶化ガラスなどを用いることができる。セラミック基板としては、例えば、汎用の酸化アルミニウムや、窒化アルミニウム、窒化珪素などを主成分とする焼結体、又はこれらの繊維強化物などを用いることができる。
【００３０】
非磁性基板１は、その平均表面粗さ(Ｒａ)が２ｎｍ（２０Å）以下、好ましくは１ｎｍ以下であるとことが、磁気ヘッドを低浮上させた高記録密度記録に適している点から好ましい。また、表面の微小うねり(Ｗａ)が０．３ｎｍ以下（より好ましくは０．２５ｎｍ以下。）であることが、磁気ヘッドを低浮上させた高記録密度記録に適している点から好ましい。また、端面のチャンファー部の面取り部と、側面部との少なくとも一方の表面平均粗さ(Ｒａ)が１０ｎｍ以下（より好ましくは９．５ｎｍ以下。）のものを用いることが、磁気ヘッドの飛行安定性にとって好ましい。なお、微少うねり(Ｗａ)は、例えば、表面荒粗さ測定装置Ｐ−１２（ＫＬＭ−Ｔｅｎｃｏｒ社製）を用い、測定範囲８０μｍでの表面平均粗さとして測定することができる。
【００３１】
また、非磁性基板１は、Ｃｏ又はＦｅが主成分となる軟磁性下地層２と接することで、表面の吸着ガスや、水分の影響、基板成分の拡散などにより、腐食が進行する可能性がある。この場合、非磁性基板１と軟磁性下地層２の間に密着層を設けることが好ましく、これにより、これらを抑制することが可能となる。なお、密着層の材料としては、例えば、Ｃｒ、Ｃｒ合金、Ｔｉ、Ｔｉ合金など適宜選択することが可能である。また、密着層の厚みは２ｎｍ（３０Å）以上であることが好ましい。
【００３２】
軟磁性下地層２は、上述したように、Ｆｅ：Ｃｏを４０：６０〜７０：３０（原子比）の範囲で含む材料を用いるのが好ましく、またその透磁率や耐食性を高めるためＴａ，Ｎｂ，Ｚｒ，Ｃｒからなる群から選ばれる何れか１種を１〜８原子％の範囲で含有させるのが好ましい。
また、本発明の軟磁性下地層２は、複数の軟磁性層２ａの間に挟まれるスペーサ層２ｂの厚みによって変化する反強磁性結合力の第１ピークの肩の部分であって第１ピークの最大反強磁性結合力の３０％〜７０％の範囲内で軟磁性膜を反強磁性結合させたものである。さらに、この軟磁性下地層２の透磁率は、１０００Ｈ／ｍ以上であることが好ましく、より好ましくは１０００〜３０００Ｈ／ｍの範囲である。
【００３３】
スペーサ層２ｂとしては、Ｒｕ、Ｒｅ、Ｃｕ等を用いることができるが、この中で特にＲｕを用いるのが好ましい。Ｒｕ膜の膜厚は、６Å（０．６ｎｍ）程度で最も強い反強磁性結合力（第１のピーク）となるため、本発明のように、第１ピークの肩の部分であって第１ピークの最大反強磁性結合力の３０％〜７０％の範囲内で軟磁性膜を反強磁性結合させるためには、Ｒｕ膜の膜厚を、図１に示した第１のピークの左側の肩（符号Ｃ１）を用いる場合は４．２Å〜４．９Å、右側の肩（符号Ｃ２）を用いる場合は７．１Å〜８．８Åとする。
【００３４】
軟磁性下地層２の保磁力Ｈｃは、１００Ｏｅ以下（好ましくは２０Ｏｅ以下。）とすることが好ましい。なお、１Ｏｅは７９Ａ／ｍである。この保磁力Ｈｃが上記範囲を超えると、軟磁気特性が不十分となり、再生波形がいわゆる矩形波から歪みをもった波形になるため好ましくない。
【００３５】
本発明では、上層（垂直磁性層４）側の軟磁性層２ａをスパッタリング法で成膜する際に、非磁性基板１に−１５０〜−４００Ｖの範囲で負バイアスを加えることが好ましい。非磁性基板１に負バイアスを加えると、スペーサ層２ｂのＲｕ等が軟磁性層２ａに僅かに拡散し、２層の軟磁性層２ａの結合が強固になり、より安定したＡＦＣ結合を得ることができる。
【００３６】
軟磁性下地層２の最表面（配向制御層３側の面）は、この軟磁性下地層２を構成する材料が、部分的又は完全に酸化されて構成されていることが好ましい。例えば、軟磁性下地層２の表面（配向制御層３側の面）及びその近傍に、軟磁性下地層２を構成する材料が部分的に酸化されるか、若しくは上記材料の酸化物を形成して配されていることが好ましい。これにより、軟磁性下地層２の表面の磁気的な揺らぎを抑えることができるため、この磁気的な揺らぎに起因するノイズを低減して、磁気記録媒体の記録再生特性を改善することができる。
【００３７】
また、軟磁性下地層２上に形成される配向制御層３は、垂直磁性層４の結晶粒を微細化して、記録再生特性を改善することができる。このような材料としては、特に限定されるものではないが、ｈｃｐ構造、ｆｃｃ構造、アモルファス構造を有するものが好ましい。特に、Ｒｕ系合金、Ｎｉ系合金、Ｃｏ系合金、Ｐｔ系合金、Ｃｕ系合金が好ましく、またこれらの合金を多層化してもよい。例えば、基板側からＮｉ系合金とＲｕ系合金との多層構造、Ｃｏ系合金とＲｕ系合金との多層構造、Ｐｔ系合金とＲｕ系合金との多層構造を採用することが好ましい。
【００３８】
例えば、Ｎｉ系合金であれば、Ｎｉを３３〜９６原子％含む、ＮｉＷ合金、ＮｉＴａ合金、ＮｉＮｂ合金、ＮｉＴｉ合金、ＮｉＺｒ合金、ＮｉＭｎ合金、ＮｉＦｅ合金の中から選ばれる少なくとも１種類の材料からなることが好ましい。また、Ｎｉを３３〜９６原子％含み、Ｓｃ、Ｙ、Ｔｉ、Ｚｒ、Ｈｆ、Ｎｂ、Ｔａ、Ｃのうち少なくとも１種又は２種以上を含む非磁性材料であってもよい。この場合、配向制御層３としての効果を維持し、磁性を持たない範囲とするため、Ｎｉの含有量は３３原子％〜９６原子％の範囲とすることが好ましい。
【００３９】
本実施形態の磁気記録媒体では、配向制御層３の厚みを、多層の場合は合計の厚みで、５〜４０ｎｍ（好ましくは８〜３０ｎｍ。）とすることが好ましい。配向制御層３の厚みが上記範囲であるとき、垂直磁性層４の垂直配向性が特に高くなり、且つ記録時における磁気ヘッドと軟磁性下地層２との距離を小さくすることができるので、再生信号の分解能を低下させることなく記録再生特性を高めることができる。
【００４０】
一方、配向制御層３の厚みが上記範囲未満であると、垂直磁性層４における垂直配向性が低下し、記録再生特性および熱揺らぎ耐性が劣化するため好ましくない。また、配向制御層３の厚さが上記範囲を超えると、垂直磁性層４の磁性粒子径が大きくなり、ノイズ特性が劣化するおそれがあるため好ましくない。また記録時における磁気ヘッドと軟磁性下地層２との距離が大きくなるため、再生信号の分解能や再生出力の低下するため好ましくない。
【００４１】
配向制御層３の表面形状は、垂直磁性層４や保護層５の表面形状に影響を与えるため、磁気記録媒体の表面凹凸を小さくして、記録再生時における磁気ヘッド浮上高さを低くするためには、配向制御層３の表面平均粗さＲａを２ｎｍ以下とすることが好ましい。これにより、磁気記録媒体の表面における凹凸を小さくし、記録再生時における磁気ヘッド浮上高さを十分に低くし、記録密度を高めることができる。
【００４２】
また、配向制御層３の成膜用のガスには、酸素や窒素などを導入してもよい。例えば、成膜法としてスパッタ法を用いる場合には、プロセスガスとしては、アルゴンに酸素を体積率で０．０５〜５０％（好ましくは０．１〜２０％）程度混合したガス、アルゴンに窒素を体積率で０．０１〜２０％（好ましくは０．０２〜１０％）程度混合したガスが好適に用いられる。
【００４３】
また、配向制御層３は、酸化物、金属窒化物、又は金属炭化物中に金属粒子が分散した構造であってもよい。このような構造とするためには、酸化物、金属窒化物、又は金属炭化物を含んだ合金材料を使用することが好ましい。具体的には、酸化物として、例えば、ＳｉＯ２、Ａｌ２Ｏ３、Ｔａ２Ｏ５、Ｃｒ２Ｏ３、ＭｇＯ、Ｙ２Ｏ３、ＴｉＯ２など、金属窒化物として、例えば、ＡｌＮ、Ｓｉ３Ｎ４、ＴａＮ、ＣｒＮなど、金属炭化物として、例えば、ＴａＣ、ＢＣ、ＳｉＣなどをそれぞれ用いることができる。さらに、例えば、ＮｉＴａ−ＳｉＯ２、ＲｕＣｏ−Ｔａ２Ｏ５、Ｒｕ−ＳｉＯ２、Ｐｔ−Ｓｉ３Ｎ４、Ｐｄ−ＴａＣなどを用いることができる。
【００４４】
配向制御層３中の酸化物、金属窒化物、又は金属炭化物の含有量としては、合金に対して、１ｍｏｌ％以上１２ｍｏｌ％以下であることが好ましい。配向制御層３中の酸化物、金属窒化物、又は金属炭化物の含有量が上記範囲を超える場合、金属粒子中に酸化物、金属窒化物、又は金属炭化物が残留し、金属粒子の結晶性及び配向性を損ねるほか、配向制御層３の上に形成された磁性層の結晶性及び配向性を損ねるおそれがあるため好ましくない。また、配向制御層３中の酸化物、金属窒化物、又は金属炭化物の含有量が上記範囲未満である場合、酸化物、金属窒化物、又は金属炭化物の添加による効果が得られないため好ましくない。
【００４５】
また、配向制御層３と垂直磁性層４の間には、非磁性下地層８を設けることが好ましい場合がある。配向制御層３直上の垂直磁性層４の初期部には、結晶成長の乱れが生じやすく、これがノイズの原因となる。この初期部の乱れた部分を非磁性下地層８で置き換えることで、ノイズの発生を抑制することができる。
【００４６】
非磁性下地層８は、Ｃｏを主成分とし、さらに酸化物４１を含んだ材料からなることが好ましい。Ｃｒの含有量は、２５原子％（原子％）以上５０原子％以下とすることが好ましい。酸化物４１としては、例えばＣｒ、Ｓｉ、Ｔａ、Ａｌ、Ｔｉ、Ｍｇ、Ｃｏなどの酸化物を用いることが好ましく、その中でも特に、ＴｉＯ２、Ｃｒ２Ｏ３、ＳｉＯ２などを好適に用いることができる。酸化物の含有量としては、磁性粒子を構成する、例えばＣｏ、Ｃｒ、Ｐｔ等の合金を１つの化合物として算出したｍｏｌ総量に対して、３ｍｏｌ％以上１８ｍｏｌ％以下であることが好ましい。
【００４７】
また、非磁性下地層８は、酸化物を２種類以上添加した複合酸化物からなることが好ましい。その中でも特に、Ｃｒ２Ｏ３−ＳｉＯ２、Ｃｒ２Ｏ３−ＴｉＯ２、Ｃｒ２Ｏ３−ＳｉＯ２−ＴｉＯ２などを好適に用いることができる。さらに、ＣｏＣｒ−ＳｉＯ２、ＣｏＣｒ−ＴｉＯ２、ＣｏＣｒ−Ｃｒ２Ｏ３−ＳｉＯ２、ＣｏＣｒ−ＴｉＯ２−Ｃｒ２Ｏ３、ＣｏＣｒ−Ｃｒ２Ｏ３−ＴｉＯ２−ＳｉＯ２などを好適に用いることができる。また、結晶成長の観点からＰｔを添加してもよい。
【００４８】
非磁性下地層８の厚みは、０．２ｎｍ以上３ｎｍ以下であることが好ましい。３ｎｍの厚さを超えると、Ｈｃ及びＨｎの低下が生じるために好ましくない。
【００４９】
磁性層４ａは、Ｃｏを主成分とし、さらに酸化物４１を含んだ材料からなり、この酸化物４１としては、例えばＣｒ、Ｓｉ、Ｔａ、Ａｌ、Ｔｉ、Ｍｇ、Ｃｏなどの酸化物を用いることが好ましい。その中でも特に、ＴｉＯ２、Ｃｒ２Ｏ３、ＳｉＯ２などを好適に用いることができる。また、磁性層４ａは、酸化物を２種類以上添加した複合酸化物からなることが好ましい。その中でも特に、Ｃｒ２Ｏ３−ＳｉＯ２、Ｃｒ２Ｏ３−ＴｉＯ２、Ｃｒ２Ｏ３−ＳｉＯ２−ＴｉＯ２などを好適に用いることができる。
【００５０】
磁性層４ａは、層中に磁性粒子（磁性を有した結晶粒子）４２が分散していることが好ましい。また、磁性粒子４２は、図３に示すように、磁性層４ａ，４ｂ、更には磁性層４ｃを上下に貫いた柱状構造を形成していることが好ましい。このような構造を有することにより、磁性層４ａの磁性粒子４２の配向及び結晶性を良好なものとし、結果として高密度記録に適した信号／ノイズ比（Ｓ／Ｎ比）を得ることができる。
【００５１】
このような構造を得るためには、含有させる酸化物４１の量及び磁性層４ａの成膜条件が重要となる。すなわち、酸化物４１の含有量としては、磁性粒子４２を構成する、例えばＣｏ、Ｃｒ、Ｐｔ等の合金を１つの化合物として算出したｍｏｌ総量に対して、３ｍｏｌ％以上１８ｍｏｌ％以下であることが好ましい。さらに好ましくは６ｍｏｌ％以上１３ｍｏｌ％以下である。
【００５２】
磁性層４ａ中の酸化物４１の含有量として上記範囲が好ましいのは、この磁性層４ａを形成した際、磁性粒子４２の周りに酸化物４１が析出し、磁性粒子４２の孤立化及び微細化が可能となるためである。一方、酸化物４１の含有量が上記範囲を超えた場合には、酸化物４１が磁性粒子４２中に残留し、磁性粒子４２の配向性及び結晶性を損ね、更には磁性粒子４２の上下に酸化物４１が析出し、結果として磁性粒子４２が磁性層４ａ〜４ｃを上下に貫いた柱状構造が形成されなくなるため好ましくない。また、酸化物４１の含有量が上記範囲未満である場合には、磁性粒子４２の分離及び微細化が不十分となり、結果として記録再生時におけるノイズが増大し、高密度記録に適した信号／ノイズ比（Ｓ／Ｎ比）が得られなくなるため好ましくない。
【００５３】
磁性層４ａ中のＣｒの含有量は、４原子％以上１９原子％以下（さらに好ましくは６原子％以上１７原子％以下）であることが好ましい。Ｃｒの含有量を上記範囲としたのは、磁性粒子４２の磁気異方性定数Ｋｕを下げ過ぎず、また、高い磁化を維持し、結果として高密度記録に適した記録再生特性と十分な熱揺らぎ特性が得られるからである。
【００５４】
一方、Ｃｒの含有量が上記範囲を超えた場合には、磁性粒子４２の磁気異方性定数Ｋｕが小さくなるため熱揺らぎ特性が悪化し、また、磁性粒子４２の結晶性及び配向性が悪化することで、結果として記録再生特性が悪くなるため好ましくない。また、Ｃｒの含有量が上記範囲未満である場合には、磁性粒子４２の磁気異方性定数Ｋｕが高いため、垂直保磁力が高くなり過ぎ、データを記録する際、磁気ヘッドで十分に書き込むことができず、結果として高密度記録に適さない記録特性（ＯＷ）となるため好ましくない。
【００５５】
磁性層４ａ中のＰｔの含有量は、８原子％以上２０原子％以下であることが好ましい。Ｐｔの含有量を上記範囲としたのは、８原子％未満であると、垂直磁性層４に必要な磁気異方性定数Ｋｕが低くなるためである。一方、２０原子％を超えると、磁性粒子４２の内部に積層欠陥が生じ、その結果磁気異方性定数Ｋｕが低くなる。したがって、高密度記録に適した熱揺らぎ特性及び記録再生特性を得るためには、Ｐｔの含有量を上記範囲とすることが好ましい。
【００５６】
また、Ｐｔの含有量が上記範囲を超えた場合には、磁性粒子４２中にｆｃｃ構造の層が形成され、結晶性及び配向性が損なわれるおそれがあるため好ましくない。一方、Ｐｔの含有量が上記範囲未満である場合には、高密度記録に適した熱揺らぎ特性を得るための磁気異方性定数Ｋｕが得られないため好ましくない。
【００５７】
磁性層４ａは、Ｃｏ、Ｃｒ、Ｐｔ、酸化物４１の他に、Ｂ、Ｔａ、Ｍｏ、Ｃｕ、Ｎｄ、Ｗ、Ｎｂ、Ｓｍ、Ｔｂ、Ｒｕ、Ｒｅの中から選ばれる１種類以上の元素を含むことができる。上記元素を含むことにより、磁性粒子４２の微細化を促進、又は結晶性や配向性を向上させることができ、より高密度記録に適した記録再生特性、熱揺らぎ特性を得ることができる。
【００５８】
また、上記元素の合計の含有量は、８原子％以下であることが好ましい。８原子％を超えた場合、磁性粒子４２中にｈｃｐ相以外の相が形成されるため、磁性粒子４２の結晶性及び配向性が乱れ、結果として高密度記録に適した記録再生特性及び熱揺らぎ特性が得られないため好ましくない。
【００５９】
磁性層４ａに適した材料としては、例えば、９０（Ｃｏ１４Ｃｒ１８Ｐｔ）−１０（ＳｉＯ２）｛Ｃｒ含有量１４原子％、Ｐｔ含有量１８原子％、残部Ｃｏからなる磁性粒子を１つの化合物として算出したモル濃度が９０ｍｏｌ％、ＳｉＯ２からなる酸化物組成が１０ｍｏｌ％｝、９２（Ｃｏ１０Ｃｒ１６Ｐｔ）−８（ＳｉＯ２）、９４（Ｃｏ８Ｃｒ１４Ｐｔ４Ｎｂ）−６（Ｃｒ２Ｏ３）の他、（ＣｏＣｒＰｔ）−（Ｔａ２Ｏ５）、（ＣｏＣｒＰｔ）−（Ｃｒ２Ｏ３）−（ＴｉＯ２）、（ＣｏＣｒＰｔ）−（Ｃｒ２Ｏ３）−（ＳｉＯ２）、（ＣｏＣｒＰｔ）−（Ｃｒ２Ｏ３）−（ＳｉＯ２）−（ＴｉＯ２）、（ＣｏＣｒＰｔＭｏ）−（ＴｉＯ）、（ＣｏＣｒＰｔＷ）−（ＴｉＯ２）、（ＣｏＣｒＰｔＢ）−（Ａｌ２Ｏ３）、（ＣｏＣｒＰｔＴａＮｄ）−（ＭｇＯ）、（ＣｏＣｒＰｔＢＣｕ）−（Ｙ２Ｏ３）、（ＣｏＣｒＰｔＲｕ）−（ＳｉＯ２）などを挙げることができる。
【００６０】
磁性層４ｂは、Ｃｏを主成分とし、更に酸化物４１を含んだ材料からなることが好ましい。酸化物４１としては、Ｃｒ、Ｓｉ、Ｔａ、Ａｌ、Ｔｉ、Ｍｇ、Ｃｏの酸化物であることが好ましい。その中でも特に、ＴｉＯ２、Ｃｒ２Ｏ３、ＳｉＯ２を好適に用いることができる。また、磁性層４ｂは、酸化物４１を２種類以上添加した複合酸化物からなることが好ましい。その中でも特に、Ｃｒ２Ｏ３−ＳｉＯ２、Ｃｒ２Ｏ３−ＴｉＯ２、Ｃｒ２Ｏ３−ＳｉＯ２−ＴｉＯ２などを好適に用いることができる。
【００６１】
磁性層４ｂは、層中に磁性粒子（磁性を有した結晶粒子）４２が分散していることが好ましい。この磁性粒子４２は、図３に示すように、磁性層４ａ，４ｂ、更には磁性層４ｃを上下に貫いた柱状構造を形成していることが好ましい。このような構造を形成することにより、磁性層４ｂの磁性粒子４２の配向及び結晶性を良好なものとし、結果として高密度記録に適した信号／ノイズ比（Ｓ／Ｎ比）が得ることができる。
【００６２】
磁性層４ｂ中の酸化物４１の含有量は、磁性粒子４２を構成する、例えばＣｏ、Ｃｒ、Ｐｔ等の化合物の総量に対して、３ｍｏｌ％以上１８ｍｏｌ％以下であることが好ましい。さらに好ましくは６ｍｏｌ％以上１３ｍｏｌ％以下である。
【００６３】
磁性層４ｂ中の酸化物４１の含有量として上記範囲が好ましいのは、この磁性層４ｂを形成した際、磁性粒子４２の周りに酸化物４１が析出し、磁性粒子４２の孤立化及び微細化が可能となるためである。一方、酸化物４１の含有量が上記範囲を超えた場合には、酸化物４１が磁性粒子４２中に残留し、磁性粒子４２の配向性及び結晶性を損ね、更には磁性粒子４２の上下に酸化物４１が析出し、結果として磁性粒子４２が磁性層４ａ〜４ｃを上下に貫いた柱状構造が形成されなくなるため好ましくない。また、酸化物４１の含有量が上記範囲未満である場合には、磁性粒子４２の分離、微細化が不十分となり、結果として記録再生時におけるノイズが増大し、高密度記録に適した信号／ノイズ比（Ｓ／Ｎ比）が得られなくなるため好ましくない。
【００６４】
磁性層４ｂ中のＣｒの含有量は、４原子％以上１８原子％以下（さらに好ましくは８原子％以上１５原子％以下。）であることが好ましい。Ｃｒの含有量が上記範囲としたのは、磁性粒子４２の磁気異方性定数Ｋｕを下げ過ぎず、また、高い磁化を維持し、結果として高密度記録に適した記録再生特性と十分な熱揺らぎ特性が得られるためである。
【００６５】
一方、Ｃｒの含有量が上記範囲を超えた場合には、磁性粒子４２の磁気異方性定数Ｋｕが小さくなるため熱揺らぎ特性が悪化し、また、磁性粒子４２の結晶性及び配向性が悪化することで、結果として記録再生特性が悪くなるため好ましくない。また、Ｃｒの含有量が上記範囲未満である場合には、磁性粒子４２の磁気異方性定数Ｋｕが高いため、垂直保磁力が高くなり過ぎ、データを記録する際、磁気ヘッドで十分に書き込むことができず、結果として高密度記録に適さない記録特性（ＯＷ）となるため好ましくない。
【００６６】
磁性層４ｂ中のＰｔの含有量は、１０原子％以上２２原子％以下であることが好ましい。Ｐｔの含有量が上記範囲であるのは、１０原子％未満であると、垂直磁性層４に必要な磁気異方性定数Ｋｕが低くなるために好ましくない。また、２２原子％を超えると、磁性粒子４２の内部に積層欠陥が生じ、その結果磁気異方性定数Ｋｕが低くなるために好ましくない。高密度記録に適した熱揺らぎ特性及び記録再生特性が得られるためには、Ｐｔの含有量を上記範囲とすることが好ましい。
【００６７】
また、Ｐｔの含有量が上記範囲を超えた場合には、磁性粒子４２中にｆｃｃ構造の層が形成され、結晶性及び配向性が損なわれるおそれがあるため好ましくない。一方、Ｐｔの含有量が上記範囲未満である場合には、高密度記録に適した熱揺らぎ特性を得るための磁気異方性定数Ｋｕが得られないため好ましくない。
【００６８】
磁性層４ｂは、Ｃｏ、Ｃｒ、Ｐｔ、酸化物４１の他に、Ｂ、Ｔａ、Ｍｏ、Ｃｕ、Ｎｄ、Ｗ、Ｎｂ、Ｓｍ、Ｔｂ、Ｒｕ、Ｒｅの中から選ばれる１種類以上の元素を含むことができる。上記元素を含むことにより、磁性粒子４２の微細化を促進、又は結晶性や配向性を向上させることができ、より高密度記録に適した記録再生特性、熱揺らぎ特性を得ることができる。
【００６９】
また、上記元素の合計の含有量は、８原子％以下であることが好ましい。８原子％を超えた場合、磁性粒子４２中にｈｃｐ相以外の相が形成されるため、磁性粒子４２の結晶性及び配向性が乱れ、結果として高密度記録に適した記録再生特性及び熱揺らぎ特性が得られないため好ましくない。
【００７０】
磁性層４ｃは、Ｃｏを主成分とするとともに酸化物を含まない材料から構成することが好ましく、図３に示すように、層中の磁性粒子４２が磁性層４ａ中の磁性粒子４２から柱状にエピタキシャル成長している構造であることが好ましい。この場合、磁性層４ａ〜４ｃの磁性粒子４２が、各層において１対１に対応して、柱状にエピタキシャル成長することが好ましい。また、磁性層４ｂの磁性粒子４２が磁性層４ａ中の磁性粒子４２からエピタキシャル成長していることで、磁性層４ｂの磁性粒子４２が微細化され、さらに結晶性及び配向性がより向上したものとなる。
【００７１】
磁性層４ｃ中のＣｒの含有量は、１０原子％以上２４原子％以下であることが好ましい。Ｃｒの含有量を上記範囲とすることで、データの再生時における出力が十分確保でき、更に良好な熱揺らぎ特性を得ることができる。一方、Ｃｒの含有量が上記範囲を超える場合には、磁性層４ｃの磁化が小さくなり過ぎるため好ましくない。また、Ｃｒ含有量が上記範囲未満である場合には、磁性粒子４２の分離及び微細化が十分に生じず、記録再生時のノイズが増大し、高密度記録に適した信号／ノイズ比（Ｓ／Ｎ比）が得られなくなるため好ましくない。
【００７２】
また、磁性層４ｃは、Ｃｏ、Ｃｒの他に、Ｐｔを含んだ材料であってもよい。磁性層４ｃ中のＰｔの含有量は、８原子％以上２０原子％以下であることが好ましい。Ｐｔの含有量が上記範囲にある場合には、高記録密度に適した十分な保磁力を得ることができ、更に記録再生時における高い再生出力を維持し、結果として高密度記録に適した記録再生特性および熱揺らぎ特性を得ることができる。
【００７３】
一方、Ｐｔの含有量が上記範囲を超えた場合には、磁性層４ｃ中にｆｃｃ構造の相が形成され、結晶性及び配向性が損なわれるおそれがあるため好ましくない。また、Ｐｔの含有量が上記範囲未満である場合には、高密度記録に適した熱揺らぎ特性を得るための磁気異方性定数Ｋｕが得られないため好ましくない。
【００７４】
磁性層４ｃは、Ｃｏ、Ｃｒ、Ｐｔの他に、Ｂ、Ｔａ、Ｍｏ、Ｃｕ、Ｎｄ、Ｗ、Ｎｂ、Ｓｍ、Ｔｂ、Ｒｕ、Ｒｅ、Ｍｎの中から選ばれる１種類以上の元素を含むことができる。上記元素を含むことにより、磁性粒子４２の微細化を促進、又は結晶性や配向性を向上させることができ、より高密度記録に適した記録再生特性及び熱揺らぎ特性を得ることができる。
【００７５】
また、上記元素の合計の含有量は、１６原子％以下であることが好ましい。一方、１６原子％を超えた場合には、磁性粒子４２中にｈｃｐ相以外の相が形成されるため、磁性粒子４２の結晶性及び配向性が乱れ、結果として高密度記録に適した記録再生特性、熱揺らぎ特性が得られないため好ましくない。
【００７６】
磁性層４ｃに適した材料としては、特に、ＣｏＣｒＰｔ系、ＣｏＣｒＰｔＢ系を挙げることできる。ＣｏＣｒＰｔＢ系の場合、ＣｒとＢの合計の含有量は、１８原子％以上２８原子％以下であることが好ましい。
【００７７】
磁性層４ｃに適した材料としては、例えば、ＣｏＣｒＰｔ系では、Ｃｏ１４〜２４Ｃｒ８〜２２Ｐｔ｛Ｃｒ含有量１４〜２４原子％、Ｐｔ含有量８〜２２原子％、残部Ｃｏ｝、ＣｏＣｒＰｔＢ系では、Ｃｏ１０〜２４Ｃｒ８〜２２Ｐｔ０〜１６Ｂ｛Ｃｒ含有量１０〜２４原子％、Ｐｔ含有量８〜２２原子％、Ｂ含有量０〜１６原子％、残部Ｃｏ｝が好ましい。その他の系でも、ＣｏＣｒＰｔＴａ系では、Ｃｏ１０〜２４Ｃｒ８〜２２Ｐｔ１〜５Ｔａ｛Ｃｒ含有量１０〜２４原子％、Ｐｔ含有量８〜２２原子％、Ｔａ含有量１〜５原子％、残部Ｃｏ｝、ＣｏＣｒＰｔＴａＢ系では、Ｃｏ１０〜２４Ｃｒ８〜２２Ｐｔ１〜５Ｔａ１〜１０Ｂ｛Ｃｒ含有量１０〜２４原子％、Ｐｔ含有量８〜２２原子％、Ｔａ含有量１〜５原子％、Ｂ含有量１〜１０原子％、残部Ｃｏ｝の他にも、ＣｏＣｒＰｔＢＮｄ系、ＣｏＣｒＰｔＴａＮｄ系、ＣｏＣｒＰｔＮｂ系、ＣｏＣｒＰｔＢＷ系、ＣｏＣｒＰｔＭｏ系、ＣｏＣｒＰｔＣｕＲｕ系、ＣｏＣｒＰｔＲｅ系などの材料を挙げることができる。
【００７８】
垂直磁性層４の垂直保磁力（Ｈｃ）は、３０００［Ｏｅ］以上とすることが好ましい。保磁力が３０００［Ｏｅ］未満である場合には、記録再生特性、特に周波数特性が不良となり、また、熱揺らぎ特性も悪くなるため、高密度記録媒体として好ましくない。
【００７９】
垂直磁性層４の逆磁区核形成磁界（−Ｈｎ）は、１５００［Ｏｅ］以上であることが好ましい。逆磁区核形成磁界（−Ｈｎ）が１５００［Ｏｅ］未満である場合には、熱揺らぎ耐性に劣るため好ましくない。
【００８０】
垂直磁性層４は、磁性粒子の平均粒径が３〜１２ｎｍであることが好ましい。この平均粒径は、例えば垂直磁性層４をＴＥＭ（透過型電子顕微鏡）で観察し、観察像を画像処理することにより求めることができる。
【００８１】
垂直磁性層４の厚みは、５〜２０ｎｍとすることが好ましい。垂直磁性層４の厚みが上記未満であると、十分な再生出力が得られず、熱揺らぎ特性も低下する。また、垂直磁性層４の厚さが上記範囲を超えた場合には、垂直磁性層４中の磁性粒子の肥大化が生じ、記録再生時におけるノイズが増大し、信号／ノイズ比（Ｓ／Ｎ比）や記録特性（ＯＷ）に代表される記録再生特性が悪化するため好ましくない。
【００８２】
保護層５は、垂直磁性層４の腐食を防ぐとともに、磁気ヘッドが媒体に接触したときに媒体表面の損傷を防ぐためのもので、従来公知の材料を使用することができ、例えばＣ、ＳｉＯ２、ＺｒＯ２を含むものを使用することが可能である。保護層５の厚みは、１〜１０ｎｍとすることがヘッドと媒体の距離を小さくできるので高記録密度の点から好ましい。
【００８３】
潤滑層６には、例えば、パーフルオロポリエーテル、フッ素化アルコール、フッ素化カルボン酸などの潤滑剤を用いることが好ましい。
【００８４】
本発明では、非磁性基板１側の磁性層をグラニュラー構造の磁性層とし、保護層５側の磁性層を、酸化物を含まない非グラニュラー構造の磁性層とすることが好ましい。このような構成とすることにより、磁気記録媒体の熱揺らぎ特性、記録特性（ＯＷ）、Ｓ／Ｎ比等の各特性の制御・調整をより容易に行うことが可能となる。
【００８５】
また、本発明では、上記垂直磁性層４を４層以上の磁性層で構成することも可能である。例えば、上記磁性層４ａ，４ｂに加えて、グラニュラー構造の磁性層を３層で構成し、その上に、酸化物を含まない磁性層４ｃを設けた構成とし、また、酸化物を含まない磁性層４ｃを２層構造として、磁性層４ａ，４ｂの上に設けた構成とすることができる。
【００８６】
また、本発明では、垂直磁性層４を構成する３層以上の磁性層間に非磁性層７（図２では符号７ａ，７ｂで示す。）を設けることが好ましい。非磁性層７を適度な厚みで設けることで、個々の膜の磁化反転が容易になり、磁性粒子全体の磁化反転の分散を小さくすることができる。その結果Ｓ／Ｎ比をより向上させることが可能である。
【００８７】
すなわち、非磁性層７の厚みは、垂直磁性層４を構成する各層の静磁結合を完全に切断しない範囲、具体的には０．１ｎｍ以上２ｎｍ以下（より好ましくは０．１以上０．８ｎｍ以下）とすることが好ましい。
【００８８】
本発明の３層以上の磁性層２ａが強磁性結合（フェロ・カップリング結合、以下、ＦＣ結合と呼ぶ。）し、また、静磁結合が完全に切れた際には、Ｍ−Ｈループが２段階に反転するループになるために、容易に判別可能である。この２段ループが生じた場合は、磁気ヘッドからの磁界に対して磁気グレインが一斉に反転しないことを意味しており、その結果再生時のＳ／Ｎ比の著しい悪化や分解能の低下が生じるため好ましくない。
【００８９】
但し、Ｒｕ又はＲｕ合金を用いた場合には、０．６ｎｍ以上１．２ｎｍ以下の範囲で反強磁性結合が生じる。本発明においては、反強磁性結合ではなく各磁性層２ａがＦＣで静磁結合していることが好ましい。
【００９０】
垂直磁性層４を構成する磁性層間に設ける非磁性層７としては、ｈｃｐ構造を有する材料を用いることが好ましい。具体的には、例えば、Ｒｕ、Ｒｕ合金、ＣｏＣｒ合金、ＣｏＣｒＸ１合金（Ｘ１は、Ｐｔ、Ｔａ、Ｚｒ、Ｒｅ，Ｒｕ、Ｃｕ、Ｎｂ、Ｎｉ、Ｍｎ、Ｇｅ、Ｓｉ、Ｏ、Ｎ、Ｗ、Ｍｏ、Ｔｉ、Ｖ、Ｚｒ、Ｂの中から選ばれる少なくとも１種又は２種以上の元素を表す。）などを好適に用いることができる。
【００９１】
垂直磁性層４を構成する磁性層間に設ける非磁性層７として、ＣｏＣｒ系合金を用いる場合には、Ｃｏの含有量は、３０〜８０原子％の範囲であることが好ましい。この範囲であれば、磁性層間のカップリングを小さく調整することが可能であるからである。
【００９２】
また、垂直磁性層４を構成する磁性層間に設ける非磁性層７として、ｈｃｐ構造を有する合金として、Ｒｕ以外では、例えばＲｕ、Ｒｅ、Ｔｉ、Ｙ、Ｈｆ、Ｚｎなどの合金も用いることができる。
【００９３】
また、垂直磁性層４を構成する磁性層間に設ける非磁性層７として、その上下の磁性層の結晶性や配向性を損ねない範囲で、他の構造をとる金属や合金などを使用することもできる。具体的には、例えば、Ｐｄ、Ｐｔ、Ｃｕ、Ａｇ、Ａｕ、Ｉｒ、Ｍｏ、Ｗ、Ｔａ、Ｎｂ、Ｖ、Ｂｉ、Ｓｎ、Ｓｉ、Ａｌ、Ｃ、Ｂ、Ｃｒ又はそれらの合金を用いることができる。特に、Ｃｒ合金としては、ＣｒＸ２（Ｘ２は、Ｔｉ、Ｗ、Ｍｏ、Ｎｂ、Ｔａ、Ｓｉ、Ａｌ、Ｂ、Ｃ、Ｚｒの中から選ばれる少なくとも１種又は２種以上の元素を表す。）などを好適に用いることが可能である。この場合のＣｒの含有量は６０原子％以上とすることが好ましい。
【００９４】
また、垂直磁性層４を構成する磁性層間に設ける非磁性層７としては、上記合金の金属粒子が酸化物、金属窒化物、又は金属炭化物中に分散した構造のものを用いることが好ましい。さらに、この金属粒子が非磁性層７を上下に貫いた柱状構造を有することがより好ましい。このような構造とするためには、酸化物、金属窒化物、又は金属炭化物を含んだ合金材料を使用することが好ましい。具体的には、酸化物として、例えば、ＳｉＯ２、Ａｌ２Ｏ３、Ｔａ２Ｏ５、Ｃｒ２Ｏ３、ＭｇＯ、Ｙ２Ｏ３、ＴｉＯ２など、金属窒化物として、例えば、ＡｌＮ、Ｓｉ３Ｎ４、ＴａＮ、ＣｒＮなど、金属炭化物として、例えば、ＴａＣ、ＢＣ、ＳｉＣなどをそれぞれ用いることができる。さらに、例えば、ＣｏＣｒ−ＳｉＯ２、ＣｏＣｒ−ＴｉＯ２、ＣｏＣｒ−Ｃｒ２Ｏ３、ＣｏＣｒＰｔ−Ｔａ２Ｏ５、Ｒｕ−ＳｉＯ２、Ｒｕ−Ｓｉ３Ｎ４、Ｐｄ−ＴａＣなどを用いることができる。
【００９５】
垂直磁性層４を構成する磁性層間に設ける非磁性層７中の酸化物、金属窒化物、又は金属炭化物の含有量としては、垂直磁性膜の結晶成長や結晶配向を損なわない含有量であることが好ましい。また、酸化物、金属窒化物、又は金属炭化物の含有量としては、合金に対して、４ｍｏｌ％以上３０ｍｏｌ％以下であることが好ましい。
【００９６】
この非磁性層７中の酸化物、金属窒化物、又は金属炭化物の含有量が上記範囲を超える場合には、金属粒子中に酸化物、金属窒化物、又は金属炭化物が残留し、金属粒子の結晶性や配向性を損ねるほか、金属粒子の上下にも酸化物、金属窒化物、又は金属炭化物が析出してしまい、金属粒子が非磁性層７を上下に貫く柱状構造となりにくくなり、この非磁性層７の上に形成された磁性層の結晶性や配向性を損ねるおそれがあるため好ましくない。一方、この非磁性層７中の酸化物、金属窒化物、又は金属炭化物の含有量が上記範囲未満である場合には、酸化物、金属窒化物、又は金属炭化物の添加による効果が得られないため好ましくない。
【００９７】
図４は、本発明を適用した磁気記録再生装置の一例を示すものである。この磁気記録再生装置は、上記図２に示す構成を有する磁気記録媒体５０と、磁気記録媒体５０を回転駆動させる媒体駆動部５１と、磁気記録媒体５０に情報を記録再生する磁気ヘッド５２と、この磁気ヘッド５２を磁気記録媒体５０に対して相対運動させるヘッド駆動部５３と、記録再生信号処理系５４とを備えている。また、記録再生信号処理系５４は、外部から入力されたデータを処理して記録信号を磁気ヘッド５２に送り、磁気ヘッド５２からの再生信号を処理してデータを外部に送ることが可能となっている。また、本発明を適用した磁気記録再生装置に用いる磁気ヘッド５２には、再生素子として巨大磁気抵抗効果（ＧＭＲ）を利用したＧＭＲ素子などを有した、より高記録密度に適した磁気ヘッドを用いることができる。
【００９８】
上記磁気記録再生装置によれば、上記磁気記録媒体５０に本発明を適用した高記録密度、高速書き込み、優れた電磁変換特性の磁気記録媒体を採用することで優れた磁気記録再生装置とすることができる。
【実施例】
【００９９】
以下、実施例により本発明の効果をより明らかなものとする。なお、本発明は、以下の実施例に限定されるものではなく、その要旨を変更しない範囲で適宜変更して実施することができる。
【０１００】
（実施例１）
実施例１では、先ず、洗浄済みのガラス基板（コニカミノルタ社製、外形２．５インチ）をＤＣマグネトロンスパッタ装置（アネルバ社製Ｃ−３０４０）の成膜チャンバ内に収容して、到達真空度１×１０−５Ｐａとなるまで成膜チャンバ内を排気した後、このガラス基板の上に、６０Ｃｒ−５０Ｔｉターゲットを用いて層厚１０ｎｍの密着層を成膜した。また、この密着層の上に、４６Ｆｅ−４６Ｃｏ−５Ｚｒ−３Ｂ｛Ｆｅ含有量４６原子％、Ｃｏ含有量４６原子％、Ｚｒ含有量５原子％、Ｂ含有量３原子％｝のターゲットを用いて１００℃以下の基板温度で、層厚３４ｎｍの軟磁性層を成膜し、この上にＲｕ層を層厚０．７６ｎｍで成膜した後、さらに４６Ｆｅ−４６Ｃｏ−５Ｚｒ−３Ｂの軟磁性層を層厚３４ｎｍ成膜して、これを軟磁性下地層とした。
【０１０１】
また、上側の軟磁性下地層を成膜するに際しては、ガラス基板に−２００Ｖの負バイアスを印加した。なお、この軟磁性材料の飽和磁束密度は１．９Ｔである。
【０１０２】
また、この軟磁性下地層の透磁率が７０００（Ｈ／ｍ）であること、Ｍｓ・ｔが４．６（ｅｍｕ／ｃｍ２）であること、並びに軟磁性下地層が反強磁性結合力の最大ピークの５０％で反強磁性結合されていることを振動式磁気特性測定装置（ＶＳＭ）で確認した。
【０１０３】
次に、上記軟磁性下地層２の上に、Ｎｉ−６Ｗ｛Ｗ含有量６原子％、残部Ｎｉ｝ターゲット、Ｒｕターゲットを用いて、それぞれ５ｎｍ、２０ｎｍの層厚で順に成膜し、これを配向制御層とした。
【０１０４】
次に、配向制御層３の上に、多層構造の磁性層として、Ｃｏ１２Ｃｒ１６Ｐｔ−１６ＴｉＯ２（膜厚３ｎｍ）、Ｃｏ５Ｃｒ２２Ｐｔ−４ＳｉＯ２−３Ｃｒ２Ｏ３−２ＴｉＯ２（膜厚３ｎｍ）、Ｒｕ４７．５Ｃｏ（膜厚０．５ｎｍ）、Ｃｏ１０Ｃｒ１６Ｐｔ３Ｒｕ−４ＳｉＯ２−３Ｃｒ２Ｏ３−２ＴｉＯ２（膜厚３ｎｍ）、Ｃｏ６Ｃｒ１６Ｐｔ６Ｒｕ−４ＳｉＯ２−３Ｃｒ２Ｏ３−２ＴｉＯ２（膜厚３ｎｍ）、Ｒｕ４７．５Ｃｏ、Ｃｏ１１．５Ｃｒ１３Ｐｔ１０Ｒｕ−４ＳｉＯ２−３Ｃｒ２Ｏ３−２ＴｉＯ２（膜厚３ｎｍ）、Ｃｏ１５Ｃｒ１６Ｐｔ６Ｂ（膜厚３ｎｍ）を積層した。
【０１０５】
次に、ＣＶＤ法により層厚２．５ｎｍの保護層を成膜し、次いで、ディッピング法によりパーフルオロポリエーテルからなる潤滑層を成膜し、実施例１の磁気記録媒体を得た。
【０１０６】
（比較例１〜９、実施例２〜７）
実施例と同様に磁気記録媒体を製造したが、軟磁性下地層を表１のように構成した。
（電磁変換特性の評価）
【０１０７】
上記方法で製造した磁気記録媒体の磁気記録再生特性を、リードライトアナライザ（型番：ＲＷＡ１６３２；米国ＧＵＺＩＫ社製）、及び、スピンスタンド（型番：Ｓ１７０１ＭＰ）を用いて測定した。この際、評価用の磁気ヘッドとして、書き込みようにはシングルポール磁極、読み込み用にはＴｕＭＲを用いた磁気ヘッドを使用した。
【０１０８】
本実施例においては、Ｓ／Ｎ比については、記録密度７５０ｋＦＣＩの信号を記録して測定した。また、記録特性（ＯＷ）については、まず、７５０ｋＦＣＩの信号を書き込み、次いで１００ｋＦＣＩの信号を上書し、周波数フィルターによって高周波成分を取り出し、その残留割合によってデータの書き込み能力を評価した。
（耐食性評価）
耐食性評価は、磁気記録媒体を温度８０℃、湿度８５％の大気環境下に９６時間保持し、その後この磁気記録媒体の表面に３％の硝酸水溶液を５箇所（１００マイクロリットル／箇所）、純水を５箇所（１００マイクロリットル／箇所）ずつ滴下し、１時間静置後これを回収し、この中に含まれるＣｏ量をＩＣＰ−ＭＳで測定した。なお、ＩＣＰ−ＭＳでの測定は、Ｙを２００ｐｐｔ含んだ３％硝酸１ミリリットルを基準液とした。
【０１０９】
（スクラッチ耐性評価）
磁気記録媒体のスクラッチ耐性評価を、クボタコンプス社製ＳＡＦテスター及びＣａｎｄｅｌａ社製光学式表面検査装置（ＯＳＡ）を用いて行なった。この際の測定条件は、ディスクの回転数を５０００ｒｐｍ、気圧を１００Ｔｏｒｒとし、室温下の条件とした。また、測定方法としては、ＳＡＦテスターでヘッドをロードさせたままで２０００秒保持し、その後、ＯＳＡにてスクラッチの本数を行なう方法
とした。
【０１１０】
実施例１〜１２、比較例１〜３で製造した磁気記録媒体の評価結果を表１に示す。なお電磁変換特性（Ｓ／Ｎ、ＯＷ）は、比較例１の値を基準として、この基準値からの変化量（ｄＢ）で評価した。この結果から、本願発明の磁気記録媒体は電磁変換特性に優れると共に、耐食性、スクラッチ耐性にも優れていた。
【０１１１】
【表１】
2011100523.tif 000003
【符号の説明】
【０１１２】
Ａ…第１ピーク
Ｂ…第２ピーク
Ｃ１…第１ピークの左肩の部分
Ｃ２…第１ピークの右肩の部分
１…非磁性基板  
２…軟磁性下地層  
２ａ…磁性層
２ｂ…スペーサ層
３…配向制御層  
４…垂直磁性層  
４ａ…下層の磁性層  
４ｂ…中層の磁性層  
４ｃ…上層の磁性層  
５…保護層  
６…潤滑層  
７…非磁性層  
８…非磁性下地層  
７ａ…下層の非磁性層  
７ｂ…上層の非磁性層  
４１…酸化物  
４２…磁性粒子（層７ａ，７ｂにおいては非磁性粒子）  
５０…磁気記録媒体  
５１…媒体駆動部  
５２…磁気ヘッド  
５３…ヘッド駆動部  
５４…記録再生信号処理系
【図１】
2011100523.tif 000004
【図２】
2011100523.tif 000005
【図３】
2011100523.tif 000006
【図４】
2011100523.tif 000007